(57)【特許請求の範囲】
【請求項１】
セメント系結合材と保水性材料とを含む舗装体用注入材料において、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤を含み、
前記保水性材料を１００質量部とするとき、前記珪藻質濾過助剤が３０〜１００質量部含まれたことを特徴とする舗装体用注入材料。
【請求項２】
セメント系結合材と保水性材料とを含む舗装体用注入材料において、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトとを含み、
前記保水性材料を１００質量部とするとき、前記珪藻質濾過助剤が３０〜８０質量部、前記天然非焼成バーミキュライトが２０〜７０質量部含まれた舗装体用注入材料。
【請求項３】
セメント系結合材と保水性材料とを含む舗装体用注入材料において、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径が５〜１０００μｍで主要成分がＳｉＯ2とＡｌ2Ｏ3からなる製紙スラッジ焼却灰とを含み、
前記保水性材料を１００質量部とするとき、前記珪藻質濾過助剤が３０〜８０質量部、前記製紙スラッジ焼却灰が２０〜７０質量部含まれた舗装体用注入材料。
【請求項４】
セメント系結合材と保水性材料とを含む舗装体用注入材料において、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトと、粒子径が５〜１０００μｍで主要成分がＳｉＯ2とＡｌ2Ｏ3からなる製紙スラッジ焼却灰とを含み、
前記保水性材料を１００質量部とするとき、前記珪藻質濾過助剤が３０〜８０質量部、前記天然非焼成バーミキュライトが２０〜５０質量部、前記製紙スラッジ焼却灰が２０〜５０質量部含まれた舗装体用注入材料。
【請求項５】
前記セメント系結合材を１００質量部とするとき、前記保水性材料は５〜８０質量部である請求項１ないし４いずれか１項に記載の舗装体用注入材料。
【請求項６】
請求項１ないし５いずれか１項に記載の舗装体用注入材料のセメント系結合材を１００質量部とするとき、前記舗装体用注入材料に水を５０〜３００質量部含ませた混練物を硬化させた保水性硬化体であって、気温２０℃、相対湿度８０％における吸湿率が１０〜１５質量％である保水性硬化体。
【請求項７】
請求項１ないし５いずれか１項に記載の舗装体用注入材料のセメント系結合材を１００質量部とするとき、前記舗装体用注入材料に水を５０〜３００質量部含ませた混練物を硬化させた保水性硬化体であって、最大吸水率が２５〜９０質量％である保水性硬化体。
【請求項８】
空隙率が１０〜４０％の舗装体と前記舗装体の空隙部分に充填された混練物とからなり、前記混練物はセメント系結合材１００質量部と、保水性材料５〜８０質量部と、水５０〜３００質量部を含み、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤を含み、
前記保水性材料を１００質量部とするとき、前記保水性材料は前記珪藻質濾過助剤を３０〜１００質量部含む保水性舗装体。
【請求項９】
空隙率が１０〜４０％の舗装体と前記舗装体の空隙部分に充填された混練物とからなり、前記混練物はセメント系結合材１００質量部と、保水性材料５〜８０質量部と、水５０〜３００質量部を含み、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトとを含み、
前記保水性材料を１００質量部とするとき、前記保水性材料は前記珪藻質濾過助剤を３０〜８０質量部、前記天然非焼成バーミキュライトを２０〜７０質量部含む保水性舗装体。
【請求項１０】
空隙率が１０〜４０％の舗装体と前記舗装体の空隙部分に充填された混練物とからなり、前記混練物はセメント系結合材１００質量部と、保水性材料５〜８０質量部と、水５０〜３００質量部を含み、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径が５〜１０００μｍで主要成分がＳｉＯ2とＡｌ2Ｏ3からなる製紙スラッジ焼却灰を含み、
前記保水性材料を１００質量部とするとき、前記保水性材料は前記珪藻質濾過助剤を３０〜８０質量部、前記製紙スラッジ焼却灰を２０〜７０質量部含む保水性舗装体。
【請求項１１】
空隙率が１０〜４０％の舗装体と前記舗装体の空隙部分に充填された混練物とからなり、前記混練物はセメント系結合材１００質量部と、保水性材料５〜８０質量部と、水５０〜３００質量部を含み、
前記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトと、粒子径が５〜１０００μｍで主要成分がＳｉＯ2とＡｌ2Ｏ3からなる製紙スラッジ焼却灰とを含み、
前記保水性材料を１００質量部とするとき、前記保水性材料は前記珪藻質濾過助剤を３０〜８０質量部、前記天然非焼成バーミキュライトを２０〜５０質量部、前記製紙スラッジ焼却灰を２０〜５０質量部含む保水性舗装体。
【発明の詳細な説明】
【技術分野】
【０００１】
本発明は、温度上昇抑制効果の持続性に優れた保水性機能を有する舗装体に用いる舗装体用注入材料及びその保水性舗装体に関するものである。
【背景技術】
【０００２】
従来、保水性舗装体として、舗装体の空隙部分に保水性材料を含む混練物を注入する技術が知られている。そして、保水能力の高い保水性材料として非焼成バーミキュライト又は製紙スラッジ又は珪藻土を単独、又はこれらを適宜の比率で混合しかつ少ない添加量で使用すること（例えば、特許文献１参照。）が提案されている。即ち、保水能力の高い保水性材料をセメント系結合材と混合して舗装体用注入材料を製造し、これを施工現場で水と混合して得られた混練物を舗装体の空隙部分に充填させて保水性舗装体を得ている。この保水性舗装体では、その表面の温度が上昇すると保水性材料に含まれる水分が蒸発して熱を奪い、その舗装体の表面温度が上昇することを抑制できるとしている。
【特許文献１】特開２００５−４８４０３号公報（特許請求の範囲）
【発明の開示】
【発明が解決しようとする課題】
【０００３】
しかし、上記従来の保水性舗装体では、夏季において、降雨や散水による水の補給を受けてから、その持続性が３日か４日と短く、一回の水の供給によって、路面温度の上昇抑制効果を持続させる技術が望まれていた。
本発明の目的は、表面の温度上昇を比較的長い間抑制し得る舗装体用注入材料及び保水性舗装体を提供することにある。
【課題を解決するための手段】
【０００４】
請求項１に係る発明は、セメント系結合材と保水性材料とを含む舗装体用注入材料の改良である。
その特徴ある構成は、保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤を含み、保水性材料を１００質量部とするとき、珪藻質濾過助剤が保水性材料に３０〜１００質量部含まれたところにある。
請求項８に係る発明は、空隙率が１０〜４０％の舗装体と舗装体の空隙部分に充填された混練物とからなり、混練物はセメント系結合材１００質量部と天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤を含む保水性材料５〜８０質量部と水５０〜３００質量部を含む保水性舗装体であり、保水性材料を１００質量部とするとき、保水性材料は上記珪藻質濾過助剤を３０〜１００質量部含むことを特徴とする。
【０００５】
珪藻質濾過助剤は一般的に吸放湿性に優れており、この珪藻質濾過助剤を保水性材料に含む請求項１に記載された舗装体用注入材料では、その珪藻質濾過助剤が大気中の水蒸気を吸着してその珪藻質濾過助剤を含む保水性材料がその水分を保水するものとなる。
このため、この舗装体用注入材料を施工現場で水と混合して得られた混練物を舗装体の空隙部分に充填させる請求項８及び請求項９に係る保水性舗装体では、降雨や散水等による水の補給を受けない状態にあっても、大気中の水蒸気を吸着する。更に日射による熱を受けた場合にその表面の温度が上昇し始めると、珪藻質濾過助剤が吸着した大気中の水蒸気が蒸発して熱を奪い、その舗装体の表面温度が著しく上昇することを抑制する。この結果、降雨や散水等による水の補給を受けない状態にあっても、その表面の温度上昇を比較的長い間抑制することができる。
【０００６】
請求項２に係る発明は、セメント系結合材と保水性材料とを含む舗装体用注入材料の改良である。
その特徴ある構成は、保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトとを含み、保水性材料を１００質量部とするとき、保水性材料は、珪藻質濾過助剤が３０〜８０質量部、粒子径２０〜４００μｍである天然非焼成バーミキュライトが２０〜７０質量部含まれたところにある。
請求項３に係る発明は、セメント系結合材と保水性材料とを含む舗装体用注入材料の改良である。
その特徴ある構成は、保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径が５〜１０００μｍで主要成分がＳｉＯ2とＡｌ2Ｏ3からなる製紙スラッジ焼却灰とを含み、保水性材料を１００質量部とするとき、保水性材料は、珪藻質濾過助剤が３０〜８０質量部、製紙スラッジ焼却灰が２０〜７０質量部含まれたところにある。
請求項４に係る発明は、セメント系結合材と保水性材料とを含む舗装体用注入材料の改良である。
その特徴ある構成は、保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトと、粒子径が５〜１０００μｍで主要成分がＳｉＯ2とＡｌ2Ｏ3からなる製紙スラッジ焼却灰とを含み、保水性材料を１００質量部とするとき、保水性材料は、珪藻質濾過助剤が３０〜８０質量部、天然非焼成バーミキュライトが２０〜５０質量部、製紙スラッジ焼却灰が２０〜５０質量部含まれたところにある。
【０００７】
非焼成バーミキュライト及び製紙スラッジ焼却灰はともに優れた保水性を有するので、非焼成バーミキュライト又は製紙スラッジ焼却灰のいずれか一方又は双方を保水性材料に含ませる請求項２〜請求項４に記載された舗装体用注入材料では、珪藻質濾過助剤が大気中の水蒸気を吸着してその珪藻質濾過助剤を含む保水性材料がその水分を有効に保水するものとなる。
【０００８】
請求項５に係る発明は、請求項１ないし４いずれか１項に記載の発明であって、セメント系結合材を１００質量部とするとき、保水性材料は５〜８０質量部であることを特徴とする。
この請求項５に記載された舗装体用注入材料では、この舗装体用注入材料を水と混合した混練物における吸放湿性及び保水性を有効に確保することができる。
【０００９】
請求項６に係る発明は、請求項１ないし５いずれか１項に記載の舗装体用注入材料のセメント系結合材を１００質量部とするとき、舗装体用注入材料に水を５０〜３００質量部含ませた混練物を硬化させた保水性硬化体であって、気温２０℃、相対湿度８０％における吸湿率が１０〜１５質量％であることを特徴とする。
請求項７に係る発明は、請求項１ないし５いずれか１項に記載の舗装体用注入材料のセメント系結合材を１００質量部とするとき、舗装体用注入材料に水を５０〜３００質量部含ませた混練物を硬化させた保水性硬化体であって、最大吸水率が２５〜９０質量％であることを特徴とする。
【００１０】
この請求項６及び７に記載された保水性硬化体では、舗装体の空隙部分に充填されることにより、降雨や散水等による水の補給を受けない状態にあっても大気中の水蒸気を吸着し、日射による熱を受けた場合にその表面の温度が上昇し始めると吸着した水蒸気が蒸発して熱を奪い、その舗装体の表面温度が著しく上昇することを効果的に抑制することができる。
【００１１】
請求項９に係る発明は、空隙率が１０〜４０％の舗装体と舗装体の空隙部分に充填された混練物とからなり、混練物はセメント系結合材１００質量部と、保水性材料５〜８０質量部と、水５０〜３００質量部を含む。そして、上記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトとを含み、保水性材料を１００質量部とするとき、保水性材料は上記珪藻質濾過助剤を３０〜８０質量部、上記天然非焼成バーミキュライトを２０〜７０質量部含むことを特徴とする。
請求項１０に係る発明は、空隙率が１０〜４０％の舗装体と舗装体の空隙部分に充填された混練物とからなり、混練物はセメント系結合材１００質量部と、保水性材料５〜８０質量部と、水５０〜３００質量部を含む。そして、上記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径が５〜１０００μｍで主要成分がＳｉＯ2とＡｌ2Ｏ3からなる製紙スラッジ焼却灰とを含み、保水性材料を１００質量部とするとき、保水性材料は上記珪藻質濾過助剤を３０〜８０質量部、上記製紙スラッジ焼却灰を２０〜７０質量部含むことを特徴とする。
請求項１１に係る発明は、空隙率が１０〜４０％の舗装体と舗装体の空隙部分に充填された混練物とからなり、混練物はセメント系結合材１００質量部と、保水性材料５〜８０質量部と、水５０〜３００質量部を含む。そして、上記保水性材料は、天然の珪藻土を粉砕し、８００℃〜１２００℃で焼成するか、或いは粉砕した天然の珪藻土にソーダ灰を添加し焼成して得られた粒子径０．１〜５０μｍの珪藻質濾過助剤と、粒子径２０〜４００μｍである天然非焼成バーミキュライトと、粒子径が５〜１０００μｍで主要成分がＳｉＯ2とＡｌ2Ｏ3からなる製紙スラッジ焼却灰とを含み、保水性材料を１００質量部とするとき、保水性材料は上記珪藻質濾過助剤を３０〜８０質量部、上記天然非焼成バーミキュライトを２０〜５０質量部、上記製紙スラッジ焼却灰を２０〜５０質量部含むことを特徴とする。
【００１２】
この請求項９〜請求項１１に記載された保水性舗装体では、保水性に優れる非焼成バーミキュライト又は製紙スラッジ焼却灰のいずれか一方又は双方を保水性材料に含ませるので、珪藻質濾過助剤が大気中の水蒸気を吸着してその珪藻質濾過助剤を含む保水性材料がその水分を有効に保水し、降雨や散水等による水の補給を受けない状態にあって舗装表面の温度上昇を更に長い間抑制することができる。
【発明の効果】
【００１３】
本発明の舗装体用注入材料は、一般的に吸放湿性に優れている珪藻質濾過助剤を保水性材料に含ませるので、その珪藻質濾過助剤が大気中の水蒸気を吸着してその珪藻質濾過助剤を含む保水性材料がその水分を保水するものとすることができる。このため、この舗装体用注入材料を施工現場で水と混合して得られた混練物を舗装体の空隙部分に充填させる本発明の保水性舗装体では、降雨や散水等による水の補給を受けない状態にあっても、日射による熱を受けた場合にその表面の温度が上昇し始めると、珪藻質濾過助剤が吸着した大気中の水分が蒸発して熱を奪い、その舗装体の表面温度が著しく上昇することを抑制し、水の補給を受けない状態にあっても、その表面の温度上昇を比較的長い間抑制することができる。この場合、優れた保水性を有する非焼成バーミキュライト又は製紙スラッジ焼却灰のいずれか一方又は双方を保水性材料に含ませれば、珪藻質濾過助剤が吸着した大気中の水蒸気をその保水性材料に有効に保水させることができ、水の補給を受けない状態にあって表面の温度上昇を更に長い間抑制することができる。
【発明を実施するための最良の形態】
【００１４】
次に本発明を実施するための最良の形態を図面に基づいて説明する。
本発明における舗装体用注入材料は、セメント系結合材と保水性材料とを含む。セメント系結合材としては、超速硬セメント、普通ポルトランドセメント、早強ポルトランドセメント、白色セメント等が挙げられる。本発明に用いられる超速硬セメントは、ポルトランドセメント１００質量部に対し、カルシウムアルミネートと無水石膏からなる速硬成分を５〜１００質量部混合して得られるセメントであり、ＭＧ−５（三菱マテリアル株式会社製）などが挙げられる。またカルシウムアルミネートと無水石膏からなる速硬成分としては、コーカエース（三菱マテリアル株式会社製）、コスミック（電気化学工業株式会社）などがあり、これらはポルトランドセメントと適宜混合して使用される。
【００１５】
一方、保水性材料には粒子径０．１〜５０μｍの珪藻質濾過助剤が含まれる。この珪藻質濾過助剤は珪藻土を原料として作られた粉末状のものであって、大気中の水蒸気を吸着する吸湿機能を有するものである。具体的に、この珪藻質濾過助剤は、天然の珪藻土を粉砕し、８００℃〜１２００℃で焼成したもの、又は粉砕した天然の珪藻土に少量のソーダ灰を添加して焼成したものである。即ち、この保水性材料に用いられる珪藻質濾過助剤は、天然に存在する天然物ではなく、人為的に作り出された人工物である。ここで、珪藻質濾過助剤の粒子径を０．１〜５０μｍとするのは、その粒径が０．１μｍ未満であると珪藻質濾過助剤の多孔質性が失われて吸湿能力に欠けることになり、その粒径が５０μｍを越えると舗装体の空隙部分に充填することが困難になるからである。そして、珪藻質濾過助剤の好ましい粒子径は１〜３０μｍである。保水性材料としては、粒子径が０．１〜５０μｍの珪藻質濾過助剤単味として使用することができる。
【００１６】
また、保水性材料には、非焼成バーミキュライト又は製紙スラッジ焼却灰のいずれか一方又は双方を更に含ませることができる。この場合における非焼成バーミキュライトは、粉体のものが好ましい、また、粒径は２０〜４００μｍ、好ましくは３０〜３００μｍであって、最大吸水率が５％以上である天然の非焼成バーミキュライトが好ましい。この非焼成バーミキュライトの更に好ましい最大吸水率は１０〜３０％の範囲である。一方、製紙スラッジ焼却灰は、粒子径が、５〜１０００μｍ、好ましくは１０〜５００μｍであって、主要成分がＳｉＯ2とＡｌ2Ｏ3からなり、最大吸水率が３０％以上である製紙スラッジ焼却灰が好ましく、更に好ましい最大吸水率は４０〜８０％の範囲である。
【００１７】
保水性材料が珪藻質濾過助剤と非焼成バーミキュライトを含み、製紙スラッジ焼却灰を含まない場合には、保水性材料を１００質量部とするとき、保水性材料は、珪藻質濾過助剤が３０〜８０質量部、天然非焼成バーミキュライトが２０〜７０質量部含まれることが好ましく、珪藻質濾過助剤が４０〜７０質量部、天然非焼成バーミキュライトが３０〜６０質量部含まれることが更に好ましい。
【００１８】
また、保水性材料が珪藻質濾過助剤と製紙スラッジ焼却灰を含み、非焼成バーミキュライトを含まない場合には、保水性材料を１００質量部とするとき、保水性材料は、珪藻質濾過助剤が３０〜８０質量部、製紙スラッジ焼却灰が２０〜７０質量部含まれることが好ましく、珪藻質濾過助剤が４０〜７０質量部、製紙スラッジ焼却灰が３０〜６０質量部含まれることが更に好ましい。
【００１９】
更に、保水性材料が珪藻質濾過助剤と製紙スラッジ焼却灰と非焼成バーミキュライトを含む場合には、保水性材料を１００質量部とするとき、保水性材料は、珪藻質濾過助剤が３０〜８０質量部、天然非焼成バーミキュライトが２０〜５０質量部、製紙スラッジ焼却灰が２０〜５０質量部含まれることが好ましく、珪藻質濾過助剤が４０〜７０質量部、天然非焼成バーミキュライトが２５〜４５質量部、製紙スラッジ焼却灰が２５〜４５質量部含まれることが更に好ましい。このような配合であれば、珪藻質濾過助剤が吸湿した水蒸気を比較的長期にわたって保水することができる。
【００２０】
上述したように、本発明における舗装体用注入材料は、セメント系結合材と保水性材料とを含む。そして、その配合比にあっては、セメント系結合材を１００質量部とすると、保水性材料は５〜８０質量部であることが好ましい。保水性材料が５質量部未満のときは、十分な保水効果が得られない。また保水性材料が８０質量部を越えても、それ以上の保水効果は得られないばかりか強度の低下に影響し十分な舗装体が得られないからである。保水性材料の特に好ましい値は１０〜５０質量部である。
【００２１】
ここで、前述した舗装体用注入材料に水を混練させた混練物を舗装体の空隙部分に充填することにより保水性舗装体が得られる。そして、舗装体用注入材料のセメント系結合材を１００質量部とするとき、その舗装体用注入材料に水を５０〜３００質量部含ませた混練物を硬化させた保水性硬化体にあっては、気温２０℃、相対湿度８０％における吸湿率が１０〜１５質量％となり、その保水性硬化体の最大吸水率は２５〜９０質量％になる。
【００２２】
次に本発明の保水性舗装体について説明する。
本発明の保水性舗装体は、舗装体と、この舗装体の空隙部分に充填された混練物とからなる。本発明に用いられる舗装体は、空隙率が１０〜４０％であって、好ましくは透水性コンクリート舗装体、透水性アスファルト舗装体、透水性インターロッキングブロック、透水平板、玉砂利、バラスト等の舗装体に適用される。これらの舗装体の空隙率は、１０〜４０％であって、空隙率が１０％未満では保水性注入材の注入量が十分でなく、舗装体として十分な保水効果が得られないので、温度上昇抑制効果を十分発揮できない。またこの空隙率が４０％を超えると舗装体の強度が弱くなり走行車両の通行に支障がでる恐れがある。したがって、舗装体の空隙率は、１０〜４０％が好ましく、更には１０〜３５％が好ましい。
【００２３】
このような舗装体の空隙部分に充填される混練物は、上述した本発明における舗装体用注入材料に水を５０〜３００質量部加えて混練させることにより得られたものである。即ち、この混練物は、セメント系結合材１００質量部と珪藻質濾過助剤を含む保水性材料５〜８０質量部と水５０〜３００質量部を含むものである。従って、保水性材料が非焼成バーミキュライト及び製紙スラッジ焼却灰のいずれも含まない場合には、保水性材料を１００質量部とするとき、その保水性材料は粒子径０．１〜５０μｍの珪藻質濾過助剤を１００質量部含むものである。保水性材料が珪藻質濾過助剤と非焼成バーミキュライトを含み、製紙スラッジ焼却灰を含まない場合には、保水性材料を１００質量部とするとき、その保水性材料は粒子径０．１〜５０μｍの珪藻質濾過助剤を３０〜８０質量部と、粒子径２０〜４００μｍである天然非焼成バーミキュライトを２０〜７０質量部含むことが好ましく、更に好ましい範囲は珪藻質濾過助剤を４０〜７０質量部と天然非焼成バーミキュライトを３０〜６０質量部である。
【００２４】
また、保水性材料が珪藻質濾過助剤と製紙スラッジ焼却灰を含み、非焼成バーミキュライトを含まない場合には、保水性材料を１００質量部とするとき、保水性材料は、粒子径０．１〜５０μｍの珪藻質濾過助剤を３０〜８０質量部と、粒子径が５〜１０００μｍで主要成分がＳｉＯ2とＡｌ2Ｏ3からなる製紙スラッジ焼却灰を２０〜７０質量部含むことが好ましく、更に好ましくは珪藻質濾過助剤を４０〜７０質量部と製紙スラッジ焼却灰を３０〜６０質量部である。更に、保水性材料が珪藻質濾過助剤と製紙スラッジ焼却灰と非焼成バーミキュライトを含む場合には、保水性材料を１００質量部とするとき、保水性材料は、粒子径０．１〜５０μｍの珪藻質濾過助剤を３０〜８０質量部と、粒子径２０〜４００μｍである天然非焼成バーミキュライトを２０〜５０質量部と、粒子径が５〜１０００μｍで主要成分がＳｉＯ2とＡｌ2Ｏ3からなる製紙スラッジ焼却灰を２０〜５０質量部含むことが好ましく、更に好ましくは珪藻質濾過助剤を４０〜７０質量部と、天然非焼成バーミキュライトを２５〜４５質量部と、製紙スラッジ焼却灰を２５〜４５質量部である。
【００２５】
このような保水性材料５〜８０質量部とセメント系結合材１００質量部と水５０〜３００質量部とを混練することにより、その最大吸水率が２５〜９０％である混練物を得ることができる。ここで水の量が５０〜３００質量部とするのは、保水性材料の注入性や施工性等を考慮してこの範囲で選択することが最良だからである。そして、このような最大吸水率を有する混練物を舗装体の空隙部分に注入することにより本発明の保水性舗装体が得られる。そして、舗装体の空隙部分にこのような最大吸水率が２５〜９０％である混練物を注入することにより、舗装面の温度上昇抑制効果を長時間持続させ、かつ舗装面に削れやはがれなどの生じない実用上問題のない圧縮強度が得られるという優れた効果を奏するものである。
【実施例】
【００２６】
次の本発明の実施例を比較例とともに説明する。
＜実施例１＞
セメント系結合材と保水性材料とを準備した。セメント系結合材としては、普通ポルトランドセメントと速硬材の割合が６０：４０のいわゆる超速硬セメントを用いた。この速硬材としてはコーカエース（三菱マテリアル（株）製）を使用した。また、保水性材料は、吸水率９２．８％であって粒子径が０．１〜５０μｍの珪藻質濾過助剤と製紙スラッジ焼却灰を含むものを使用した。製紙スラッジ焼却灰は、吸水率が８２．８％であって、平均粒子径１３５μｍであり、主要成分がＳｉＯ2とＡｌ2Ｏ3からなるものを用いた。
このようなセメント系結合材と保水性材料からなる舗装体用注入材料に、再乳化粉末樹脂と水を加え混練して混練物を得た。再乳化粉末樹脂は、硬化体のひび割れを防止するために混練させるものであり、クラリアントポリマー社製の再乳化粉末樹脂（商品名；Ａ１０００）を用いた。セメント系結合材と、珪藻質濾過助剤と、製紙スラッジ焼却灰と、再乳化粉末樹脂と、水の割合は、１００：２．５：２．５：４．０：５０とし、その混練方法は、所定量計量した水に、セメント系結合材と、舗装体用注入材料と、再乳化粉末樹脂を投入し、ラボスターラーで混合した。このようにして得られた混練物を実施例１とした。
【００２７】
＜実施例２＞
セメント系結合材と、珪藻質濾過助剤と、製紙スラッジ焼却灰と、再乳化粉末樹脂と、水の割合を、１００：１２．５：１２．５：４．０：９５としたことを除いて、実施例１と同一の材料及び手順によって混練物を得た。この混練物を実施例２とした。
＜実施例３＞
セメント系結合材と、珪藻質濾過助剤と、製紙スラッジ焼却灰と、再乳化粉末樹脂と、水の割合を、１００：２５：１５：４．０：１５０としたことを除いて、実施例１と同一の材料及び手順によって混練物を得た。この混練物を実施例３とした。
＜実施例４＞
セメント系結合材と、珪藻質濾過助剤と、製紙スラッジ焼却灰と、再乳化粉末樹脂と、水の割合を、１００：３５：２５：４．０：２５０としたことを除いて、実施例１と同一の材料及び手順によって混練物を得た。この混練物を実施例４とした。
＜実施例５＞
セメント系結合材と、珪藻質濾過助剤と、製紙スラッジ焼却灰と、再乳化粉末樹脂と、水の割合を、１００：１８：４２：４．０：２５０としたことを除いて、実施例１と同一の材料及び手順によって混練物を得た。この混練物を実施例５とした。
【００２８】
＜実施例６＞
セメント系結合材と、珪藻質濾過助剤と、製紙スラッジ焼却灰と、再乳化粉末樹脂と、水の割合を、１００：４８：１２：４．０：２５０としたことを除いて、実施例１と同一の材料及び手順によって混練物を得た。この混練物を実施例６とした。
＜実施例７＞
セメント系結合材と、珪藻質濾過助剤と、製紙スラッジ焼却灰と、再乳化粉末樹脂と、水の割合を、１００：４５：３５：４．０：３００としたことを除いて、実施例１と同一の材料及び手順によって混練物を得た。この混練物を実施例３とした。
＜実施例８〜１４＞
実施例１〜７の製紙スラッジ焼却灰に代えて、非焼成バーミキュライトを用いたことを除いて、実施例１〜７と同一の材料及び配合比並びに手順によって混練物を得た。非焼成バーミキュライトは、吸水率４４．５％、平均粒子径２５μｍであるものを使用した。これらの混練物を実施例８〜１４とした。
＜実施例１５＞
保水性材料として珪藻質濾過助剤単味とし、セメント系結合材と、珪藻質濾過助剤と、再乳化粉末樹脂と、水の割合を、１００：２５：４．０：９５としたことを除いて、実施例１と同一の材料及び手順によって混練物を得た。この混練物を実施例１５とした。
【００２９】
＜実施例１６＞
保水性材料として珪藻質濾過助剤単味とし、セメント系結合材と、珪藻質濾過助剤と、再乳化粉末樹脂と、水の割合を、１００：４０：４．０：１５０としたことを除いて、実施例１と同一の材料及び手順によって混練物を得た。この混練物を実施例１６とした。
＜実施例１７＞
保水性材料として珪藻質濾過助剤単味とし、セメント系結合材と、珪藻質濾過助剤と、再乳化粉末樹脂と、水の割合を、１００：６０：４．０：２５０としたことを除いて、実施例１と同一の材料及び手順によって混練物を得た。この混練物を実施例１７とした。
＜実施例１８＞
保水性材料として珪藻質濾過助剤と珪藻土と製紙スラッジ焼却灰からなるものを使用し、セメント系結合材と、珪藻質濾過助剤と、珪藻土と、製紙スラッジ焼却灰と、再乳化粉末樹脂と、水の割合を、１００：２０：２０：２０：４．０：２５０としたことを除いて、実施例１と同一の材料及び手順によって混練物を得た。この場合の珪藻土は、吸水率４７．１％、平均粒子径８．１μｍであるものを使用した。この混練物を実施例１８とした。
＜実施例１９＞
保水性材料として珪藻質濾過助剤と珪藻土と製紙スラッジ焼却灰からなるものを使用し、セメント系結合材と、珪藻質濾過助剤と、珪藻土と、製紙スラッジ焼却灰と、再乳化粉末樹脂と、水の割合を、１００：３０：１５：１５：４．０：２５０としたことを除いて、実施例１と同一の材料及び手順によって混練物を得た。この混練物を実施例１９とした。
＜実施例２０＞
保水性材料として珪藻質濾過助剤と珪藻土と製紙スラッジ焼却灰からなるものを使用し、セメント系結合材と、珪藻質濾過助剤と、珪藻土と、製紙スラッジ焼却灰と、再乳化粉末樹脂と、水の割合を、１００：３６：１２：１２：４．０：２５０としたことを除いて、実施例１と同一の材料及び手順によって混練物を得た。この混練物を実施例１９とした。
【００３０】
＜比較例１＞
実施例１と同一のセメント系結合材と製紙スラッジ焼却灰と再乳化粉末樹脂と水を準備した。これとは別に、吸水率４７．１％、平均粒子径８．１μｍである珪藻土を準備した。セメント系結合材と、珪藻土と、製紙スラッジ焼却灰と、再乳化粉末樹脂と、水の割合を、１００：２５：１５：４．０：１５０とし、それらを実施例１と同一の方法で混練し、混練物を得た。このようにして得られた混練物を比較例１とした。
＜比較例２＞
比較例１の製紙スラッジ焼却灰に代えて、非焼成バーミキュライトを用いたことを除いて、比較例１と同一の材料及び配合比並びに手順によって混練物を得た。この混練物を比較例２とした。
なお、実施例１〜２０並びに比較例１及び２に用いられる使用材料及びそれらの配合比を表１に示す。
【００３１】
【表１】
0004644561.tif 000002
【００３２】
＜評価試験１及び評価１＞
実施例１〜２０並びに比較例１及び２における混練物を４×４×１６ｃｍの型枠にそれぞれ流し込んで成型し、材齢３時間で脱型した。これらの圧縮強度を、ＪＩＳ−Ｒ−５２０１「セメントの物理試験方法」の定めに準拠した方法によりそれぞれ求めた。
このようにして求められた実施例１〜２０並びに比較例１及び２におけるそれぞれの圧縮強度を表１に示す。
この表１の結果から明らかなように、実施例１〜２０並びに比較例１及び２における混練物はその圧縮強度に顕著な差異を生じていない。このため、本願発明の実施例１〜２０に含まれる注入材料は比較例１及び２に含まれる従来の注入材料と同様の強度を保つことができることが判る。
【００３３】
＜評価試験２及び評価２＞
実施例１〜２０並びに比較例１及び２における混練物を４×４×１６ｃｍの型枠にそれぞれ流し込み、材齢３日で脱型した。これらを２０℃の水の中に２４時間以上浸漬した後、重量をそれぞれ測定した（飽和質量）。これらを６０℃の通風乾燥機で２４時間以上乾燥したものの重量をそれぞれ測定した（絶乾質量）。これらより次式で最大吸水率をそれぞれ算出した。
最大吸水率（％）＝１００×（飽和質量−絶乾質量）／絶乾質量
この式により求められた実施例１〜２０並びに比較例１及び２におけるそれぞれの最大吸水率を表１に示す。
この表１の結果から明らかなように、実施例１〜２０並びに比較例１及び２における混練物はその最大吸水率に顕著な差異を生じていない。このため、本願発明の実施例１〜２０に含まれる注入材料は比較例１及び２に含まれる従来の注入材料と同様の最大吸水率を有するものになり、これを舗装体に充填することにより、その舗装体の表面温度が上昇することを有効に防止できることが判る。
【００３４】
＜評価試験３及び評価３＞
実施例１〜２０並びに比較例１及び２における混練物を４×４×１６ｃｍの型枠にそれぞれ流し込み、材齢３日で脱型した。これらを６０℃の通風乾燥機で２４時間乾燥したものの重量をそれぞれ測定した（乾燥質量）。その後、これらを温度が２０℃であって湿度が９０％の部屋に２４時間放置し、２４時間後の重量をそれぞれ測定した（吸湿質量）。これらより次式で吸湿率をそれぞれ算出した。
吸湿率（％）＝１００×（吸湿質量−乾燥質量）／乾燥質量
この式により求められた実施例１〜２０並びに比較例１及び２におけるそれぞれの吸湿率を表１に示す。
この表１の結果から明らかなように、実施例１〜２０における混練物の吸湿率は４．１〜１５．２％の範囲内にあり、吸湿率が２．２〜２．５％である比較例１及び２と顕著な差異を生じさせている。してみると、本願発明の実施例１〜２０に含まれる注入材料はその吸湿率の高さから、比較例１及び２に含まれる従来の注入材料と比較して、大気中の水蒸気を有効に付着できるものと考えられ、これが充填された舗装体の温度が上昇することをその水蒸気により防止するであろうことが判る。
【００３５】
＜評価試験４及び評価４＞
３０ｃｍ×３０ｃｍ×１０ｃｍの形状を有し、空隙率２４％の開粒度を有するアスファルトからなる舗装体を準備した。この舗装体の空隙部分に実施例３に示される混練物を充填して実施例３に示される混練物が充填された保水性舗装体１を得た。また、これと同形同大のアスファルトからなる別の舗装体を準備し、この舗装体の空隙部分に比較例１に示される混練物を充填して比較例１に示される混練物が充填された保水性舗装体２を得た。得られた保水性舗装体１及び２は、１日間２０℃の気中で養生した後、７日間水中に浸漬してそれぞれの保水性材料を飽水状態とした。
次に、これらの保水性舗装体１及び２から４０ｃｍの上部に赤外線ランプをそれぞれ配置し、そのランプを点灯させて赤外線を保水性舗装体１及び２のそれぞれの表面に１２時間照射し、その後そのランプを１２時間消灯させることを１サイクルとし、これを１０サイクルそれぞれ繰り返した。一方、保水性舗装体１及び２の表面には温度センサーをそれぞれ設置し、その温度センサにより保水性舗装体１及び２のそれぞれの表面温度を測定し、これを温度記録計に記録させた。この結果を示すグラフを図１に示す。
図１から明らかなように、珪藻質濾過助剤を含まない舗装体２では４サイクルあたりからその表面温度が徐々に上昇していることが判る。これに対して本発明の保水性舗装体である舗装体１では１０サイクル以上にもわたって、その表面温度の上昇を抑制できていることが判る。これは保水性材料に含ませた珪藻質濾過助剤に水蒸気が付着してその保水性材料自体が乾燥することを防止した結果によるものと考えられる。
【００３６】
＜評価試験５及び評価５＞
実施例３に示される混練物と比較例１に示される混練物を４×４×１６ｃｍの型枠にそれぞれ流し込み、材齢３日で脱型した。これにより４×４×１６ｃｍの実施例３に示される混練物からなる保水性硬化体１と比較例１に示される混練物からなる保水性硬化体２を得た。得られた保水性硬化体１及び２は、１日間２０℃の気中で養生した後、７日間水中に浸漬させた。
次に、これらの保水性硬化体１及び２から４０ｃｍの上部に赤外線ランプをそれぞれ配置し、そのランプを点灯させて赤外線を保水性硬化体１及び２のそれぞれの表面に１２時間照射し、その後そのランプを１２時間消灯させることを１サイクルとし、これを１０サイクルそれぞれ繰り返した。その間における保水性硬化体１及び２のそれぞれの質量を測定し、質量の変化をそれぞれ算出した。この結果である保水性硬化体１及び２のそれぞれの質量の変化を示すグラフを図２に示す。
図２から明らかなように、本発明の舗装体用注入材料を使用した硬化体１では、水分の蒸発と吸着を繰り返しながらその質量が徐々に減少するのに対して、珪藻質濾過助剤を含まない硬化体２ではその質量の減少が著しいことが判る。これは、硬化体１では保水性材料に含ませた珪藻質濾過助剤に水蒸気が吸着してその水蒸気の質量が含まれる結果によるものと考えられる。
【図面の簡単な説明】
【００３７】
【図１】本発明実施例の保水性舗装体の表面温度の変化を示すグラフである。
【図２】その保水性硬化体の質量の変化を示すグラフである。
【図１】
0004644561.tif 000003
【図２】
0004644561.tif 000004